다음 으로 , 상기 에서 얻 어 진 폴리머 용액 을 500 rpm 으로 교반 하 면서 , 옥테인 96 g 을 1 시간 동안 적하 하 여 , 폴리머 의 유화 액 을 얻 었 다 . 질소 플로 하 면서 이 유화 액 을 85 ℃ 에서 120 분 가열 했 다 . 또한 , 잔류물 에 옥테인 50 g 을 첨가 하 여 동일 하 게 85 ℃ 에서 60 분 가열 하 는 조작 을 4 회 반복 하 고 , MEK 를 제거 하 여 폴리머 ( B - 13 ) 의 10 질량 % 옥테인 분산 액 을 얻 었 다 . 폴리머 ( B - 13 ) 의 Mw 는 53 , 000 이 고 , 평균 입자경 은 390 nm 였 다 .